Brevet FR3091723A1 — publié le 20200717

Description Titre de l'invention : Aube ou Pale d'hélice composite pour aéronef intégrant une pièce de conformation Domaine technique [0001] La présente invention se rapporte au domaine des aubes ou pales d'hélice pour aéronefs telles que celles présentes sur les turbopropulseurs. Technique antérieure [0002] Les aubes ou pales d'hélice pour turbopropulseurs sont généralement réalisées en matériau métallique. Si les aubes ou pales d'hélice en matériau métallique ont une bonne résistance mécanique, elles présentent toutefois l'inconvénient d'avoir une masse relativement importante. [0003] Afin d'obtenir des aubes ou pales d'hélice plus légères, il est connu de réaliser des pales d'hélice en matériau composite, c'est-à-dire en réalisant des pièces de structure à renfort fibreux et matrice résine. [0004] Les documents US 2013/0017093 et WO 2012/001279 décrivent la réalisation d'une pale d'hélice à partir d'une structure fibreuse à profil aérodynamique à l'intérieur de laquelle est introduite une partie d'un longeron, une extrémité du longeron étant prolongée par une portion renflée destinée à former le pied de la pale d'hélice. La structure fibreuse, qui est réalisée en une seule pièce par tissage tridimensionnel, comporte une zone de déliaison permettant de former un logement à l'intérieur de la structure fibreuse dans lequel est insérée une partie du longeron, le pied de pale étant formé par la portion renflée du longeron qui s'étend à l'extérieur de la structure fibreuse à profil aérodynamique. [0005] La pale d'hélice ainsi obtenue présente à la fois une masse globale allégée et une ré- sistance mécanique importante par la présence en peau d'une structure en matériau composite (renfort fibreux densifié par une matrice). [0006] Cependant, le maintien en position du longeron rapporté dans la structure fibreuse et, par conséquent, du pied de pale d'hélice, peut être délicat dans certains cas, comme par exemple lorsque la pale est soumise à des charges mécaniques importantes, des impacts ou des chocs. Exposé de l'invention [0007] Il est donc souhaitable de pouvoir proposer une solution pour la réalisation d'aubes ou pales d'hélice d'aéronef du type décrit ci-avant mais qui présentent une résistance mécanique accrue en particulier au niveau du maintien en position du pied d'aube ou de pale par rapport à la structure fibreuse de profil aérodynamique. [0008] A cet effet, selon l'invention, il est proposé une aube ou pale d'hélice d'aéronef 2 comprenant un renfort fibreux présentant un tissage tridimensionnel entre une pluralité de couches de fils de chaine s'étendant suivant une direction longitudinale et une pluralité de couches de fils de trame s'étendant suivant une direction transversale, le renfort fibreux étant densifié par une matrice, le renfort fibreux comprenant en une seule pièce tissée une partie de pied et une partie de profil aérodynamique s'étendant suivant la direction longitudinale entre la partie de pied et une portion de sommet d'aube et suivant la direction transversale entre une portion de bord d'attaque et une portion de bord de fuite, la partie de profil aérodynamique comportant des première et deuxième faces d'extrados et d'intrados, le renfort fibreux comportant une déliaison formant un logement à l' intérieur dudit renfort fibreux, une pièce de conformation étant présente dans le logement, aube ou pale d'hélice dans laquelle la déliaison s'étend sur une zone de déliaison à l'intérieur de la partie de profil aérodynamique du renfort fibreux comprise entre la partie de pied et la portion de sommet d'aube dans la direction longitudinale et entre la portion de bord d'attaque et la portion de bord de fuite dans la direction transversale, la déliaison débouchant en outre à l'extérieur de la partie de profil aérodynamique du renfort fibreux. [0009] En réalisant ainsi un renfort fibreux dans lequel une partie de pied est intégralement formée, c'est-à-dire tissée en une seule pièce, avec une partie de profil aérodynamique, on assure un parfait maintien en position des parties d'attache (échasse et pied) de l'aube ou pale d'hélice par rapport au profil aérodynamique. En effet, même en cas de sollicitations mécaniques (impacts, chocs) au niveau du profil aérodynamique de l'aube ou pale d'hélice, il n'y a pas de risque de déplacement de la partie de pied par rapport à la partie de profil aérodynamique car celles-ci sont liées entre elles par des parties continument tissées du renfort. [0010] Selon un premier aspect de l'aube ou pale d'hélice de l'invention, une première partie de fils de la pluralité de couches de fils de trame croise une deuxième partie de fils de la pluralité de couches de fils de trame dans une zone du renfort fibreux située au voisinage de la déliaison suivant la direction transversale, les fils de la première partie de fils de la pluralité de couches de fils de trame s'étendant d'un côté de la déliaison suivant la direction transversale tandis que les fils de la deuxième partie de fils de la pluralité de couches de fils de trame s'étendent de l'autre côté de la déliaison suivant la direction transversale. [0011] Le croisement de fils de trame en amont et/ou en aval de la zone de déliaison suivant la direction transversale permet d'améliorer la tenue de l'ébauche fibreuse dans la zone de déliaison ainsi que le maintien de la pièce de conformation à l'intérieur du renfort fibreux. [0012] Selon un deuxième aspect de l'aube ou pale d'hélice de l'invention, la première partie de fils des couches de fils de trame croise une première fois la deuxième partie 3 de fils des couches de fils de trame dans une zone du renfort fibreux située en amont de la déliaison suivant la direction transversale et croise une deuxième fois la deuxième partie de fils des couches de fils de trame dans une zone du renfort fibreux située en aval de la déliaison suivant la direction transversale. [0013] Selon un troisième aspect de l'aube ou pale d'hélice de une première partie de fils de la pluralité de couches de fils de chaine croise une deuxième partie de fils de la pluralité de couches de fils de chaine dans une zone du renfort fibreux située au voisinage de la déliaison suivant la direction longitudinale, les fils de la première partie de fils de la pluralité de couches de fils de chaine s'étendant d'un côté de la déliaison suivant la direction longitudinale tandis que les fils de la deuxième partie de fils de la pluralité de couches de fils de chaine s'étendent de l'autre côté de la déliaison suivant la direction longitudinale. [0014] Le croisement de fils de chaine en amont et/ou en aval de la zone de déliaison suivant la direction longitudinale permet d'améliorer la tenue de l'ébauche fibreuse dans la zone de déliaison ainsi que le maintien de la pièce de conformation à l'intérieur du renfort fibreux. [0015] Selon un cinquième aspect de l'aube ou pale d'hélice de l'invention, la première partie de fils des couches de fils de chaine croise une première fois la deuxième partie de fils des couches de fils de chaine dans une zone du renfort fibreux située en amont de la déliaison suivant la direction longitudinale et croise une deuxième fois la deuxième partie de fils des couches de fils de chaine dans une zone du renfort fibreux située en aval de la déliaison suivant la direction longitudinale. [0016] L'invention a également pour objet un moteur aéronautique comprenant une pluralité de pales selon l'invention. [0017] L'invention concerne encore un aéronef comprenant au moins un moteur selon l'invention. [0018] La présente invention a enfin pour objet un procédé de fabrication d'une aube ou pale d'hélice d'aéronef comprenant au moins: - la réalisation par tissage tridimensionnel entre une pluralité de couches de fils de chaine et une pluralité de couches de fils de trame d'une structure fibreuse en une seule pièce, la structure comprenant une partie de pied et une partie de profil aérodynamique s'étendant suivant une direction longitudinale entre la partie de pied et une portion de sommet d'aube et suivant une direction transversale entre une portion de bord d'attaque et une portion de bord de fuite, ladite structure comportant une déliaison formant un logement à l'intérieur de la structure fibreuse, - la mise en forme de la structure fibreuse par introduction d'une pièce de conformation dans le logement de l'ébauche fibreuse, - la densification de la préforme par une matrice pour obtenir une d'une aube ou pale d'hélice ayant un renfort fibreux constitué par ladite préforme et densifié par la matrice, procédé dans lequel la déliaison s'étend sur une zone à l'intérieur de la partie de profil aérodynamique du renfort fibreux comprise entre la partie de pied et la portion de sommet d'aube dans la direction longitudinale et entre la portion de bord d'attaque et la portion de bord de fuite dans la direction transversale, la déliaison débouchant en outre à l'extérieur de la partie de profil aérodynamique du renfort fibreux. [0019] Selon un premier aspect du procédé de l'invention, une première partie de fils de la pluralité de couches de fils de trame croise une deuxième partie de fils de la pluralité de couches de fils de trame dans une zone du renfort fibreux située au voisinage de la déliaison suivant la direction transversale, les fils de la première partie de fils de la pluralité de couches de fils de trame s'étendant d'un côté de la déliaison suivant la direction transversale tandis que les fils de la deuxième partie de fils de la pluralité de couches de fils de trame s'étendent de l'autre côté de la déliaison suivant la direction transversale. [0020] Selon un deuxième aspect du procédé de l'invention, la première partie de fils des couches de fils de trame croise une première fois la deuxième partie de fils des couches de fils de trame dans une zone du renfort fibreux située en amont de la déliaison suivant la direction transversale et croise une deuxième fois la deuxième partie de fils des couches de fils de trame dans une zone du renfort fibreux située en aval de la déliaison suivant la direction transversale. [0021] Selon un troisième aspect du procédé de l'invention, une première partie de fils de la pluralité de couches de fils de chaine croise une deuxième partie de fils de la pluralité de couches de fils de chaine dans une zone du renfort fibreux située au voisinage de la déliaison suivant la direction longitudinale, les fils de la première partie de fils de la pluralité de couches de fils de chaine s'étendant d'un côté de la déliaison suivant la direction longitudinale tandis que les fils de la deuxième partie de fils de la pluralité de couches de fils de chaine s'étendent de l'autre côté de la déliaison suivant la direction longitudinale. [0022] Selon un quatrième aspect du procédé de l'invention, la première partie de fils des couches de fils de chaine croise une première fois la deuxième partie de fils des couches de fils de chaine dans une zone du renfort fibreux située en amont de la déliaison suivant la direction longitudinale et dans laquelle la première partie de fils des couches de fils de chaine croise une deuxième fois la deuxième partie de fils des couches de fils de chaine dans une zone du renfort fibreux située en aval de la déliaison suivant la direction longitudinale. Brève description des dessins [0023] [fig.1] La figure 1 est une vue en perspective d'une aube conformément à un mode de réalisation de l'invention, [0024] [fig.2] La figure 2 est une vue schématique illustrant le tissage 3D d'une ébauche fibreuse pour la fabrication de l'aube de la figure 1, [0025] [fig.3] La figure 3 est une vue en coupe partielle en sens trame à échelle agrandie d'un ensemhlc de couches de fils montrant la formation d'une zone de déliaison dans l'ébauche de la figure 2 débouchant au niveau de la portion de bord de fuite, [0026] [fig.4] La figure 4 est une vue en coupe partielle en sens trame à échelle agrandie d'un ensemhlc de couches de fils montrant une variante de réalisation de la zone de déliaison dans l'ébauche de la figure 2 débouchant au niveau de la portion de bord de fuite, [0027] [fig.5] La figure 5 est une vue en coupe partielle en sens trame à échelle agrandie d'un ensemhlc de couches de fils montrant la formation d'une zone de déliaison dans l'ébauche de la figure 2 débouchant au niveau d'une face de l'ébauche de profil aérodynamique, [0028] [Fig. 6] La figure 6 est unc vue en coupe en sens chainc d'un cnsemhle de couches de fils montrant la formation d'une zone de déliaison dans l'ébauche de la figure 2, [0029] [Fig. 7] La figure 7 est unc vue en coupe en sens chainc d'un cnsemhle de couches de fils montrant une variante de réalisation de la zone de déliaison dans l'ébauche de la figure 2, [0030] [fig.8] La figure 8 est une vue en perspective montrant l'insertion d'une pièce de conformation dans une structure fibreuse issue de l'ébauche fibreuse de la figure 2. Description des modes de réalisation [0031] L'invention s'applique d'une maniere générale à différents types d'aubes ou pales d'hélice utilisées dans des moteurs d'aéronefs. L'invention trouve unc application avantageuse mais non exclusive dans des aubes ou pales d'hélice de grandes dimensions qui, en raison de leur taille, présentent unc masse importante ayant un impact significatif sur la masse globale du moteur de l'aéronef. L'aube selon l'invention peut notamment constituer une aube pour roues mobiles carénées telles que des aubes de soufflante ou une aube pour roues mobiles non carénées comme dans les moteurs aéronautiques dits « open rotor ». [0032] La figure 1 représente une aube 10 destinée à être montée sur un turbopropulseur d'avion qui comprend, un profil aérodynamique 11 destinée à former la partie aérodynamique de la pale, un pied 12 formé par une partie de plus forte épaisseur, par exemple à section en forme de bulbe, prolongé par une échasse 13. Le profil aérodynamique 11 comprend une face extrados l le et une face intrados llf et présente en section transversale un profil incurvé d'épaisseur variable entre son bord d'attaque l la et son bord de fuite l lb suivant une direction transversale DT. Le profil aéro- 6 dynamique 11 s'étend, suivant une direction longitudinale DL, entre un bord inférieur 11c et un bord supérieur 11d. Le pied 12 s'étend suivant la direction transversale DT sur une longueur inférieure à la longueur du bord inférieur 11c du profil aérodynamique 11. [0033] La figure 2 montre très schématiquement une ébauche de structure fibreuse 100 destinée à former la préforme fibreuse de l'aube à réaliser. [0034] L'ébauche de structure fibreuse 100 est obtenue, comme illustrée schématiquement sur la figure 2, par tissage tridimensionnel (3D) réalisé de façon connue au moyen d'un métier à tisser de type jacquard sur lequel on a disposé un faisceau de fils de chaînes 101 ou torons en une pluralité de couches de plusieurs centaines de fils chacune, les fils de chaînes étant liés par des fils de trame 102. L'ébauche de structure fibreuse 100 est tissée en une seule pièce, l'ébauche s'étendant dans une direction longitudinale DL entre une partie inférieure 100c et une partie supérieure 100d et dans une direction transversale DT entre un bord avant 100a et un bord arrière 10011, l'ébauche comprenant une ébauche de profil aérodynamique 111 définissant deux faces 111e et 111f destinées à former respectivement les faces extrados et intrados de l'aube et une ébauche de portion renflée 112 destinée à former ultérieurement un pied d'aube et s'étendant à l'extérieur de l'ébauche de profil aérodynamique 111 suivant la direction longitudinale DL et en retrait des bords avant et arrière 100a et 10011 suivant la direction transversale DT. [0035] Dans l'exemple illustré, le tissage 3D est un tissage à armure "interlock". Par tissage "interlock", on entend ici une armure de tissage dans laquelle chaque couche de fils de trame lie plusieurs couches de fils de chaîne avec tous les fils d'une même colonne de trame ayant le même mouvement dans le plan de l'armure. [0036] D'autres types de tissage tridimensionnel connus pourront être utilisés, comme notamment ceux décrits dans le document WO 2006/136755. Ce document décrit notamment la réalisation par tissage en une seule pièce de structures fibreuses de renfort pour des pièces telles que des aubes ayant un premier type d'armure à coeur et un deuxième type d'armure en peau qui permettent de conférer à la fois les propriétés mécaniques et aérodynamiques attendues pour ce type de pièce. [0037] L'ébauche fibreuse selon l'invention peut être tissée notamment à partir de fils de fibres de carbone ou de céramique tel que du carbure de silicium. [0038] Au fur et à mesure du tissage de l'ébauche fibreuse dont l'épaisseur et la largeur varient, un certain nombre de fils de chaîne ne sont pas tissés, ce qui permet de définir le contour et l'épaisseur voulue, continûment variable, de l'ébauche 100. Un exemple de tissage 3D évolutif permettant notamment de faire varier l'épaisseur de l'ébauche entre un premier bord destiné à former le bord d'attaque et un deuxième bord d'une épaisseur moindre et destiné à former le bord de fuite est décrit dans le document EP 1 7 526 285. [0039] Lors du tissage, une déliaison 103 est réalisée à l'intérieur de l'ébauche fibreuse 100 entre deux couches successives de fils de chaîne, la déliaison 103 s'étendant sur une zone de déliaison délimitée par un contour 103a séparant ladite zone de déliaison d'une zone de liaison 105 dans l'ébauche fibreuse. La déliaison 103 permet de ménager un logement 206 (figure 8) aux dimensions d'une pièce dc conformation 50 destinée à être placée à l'intérieur de l'ébauche fibreuse 100 en vue de la formation de la préforme dc pale (figure 8). [0040] Un mode de tissage 3D à armure interlock de l'ébauche 100 est montré schéma- tiquement par la figure 3. La figure 3 est une vue partielle agrandie d'un plan en coupe chaîne dans l'ébauche de profil aérodynamique 111 de l'ébauche 100 comportant la déliaison 103 (coupe sur la figure 2). Dans cet exemple, l'ébauche 100 comprend 8 couches de fils de chaîne 101 s'étendant sensiblement dans la direction longitudinale DL. Sur la figure 3, les 8 couches de fils de chaîne sont liées par des fils de trame T, à Tg dans la zone de liaison 105 de l'ébauche fibreuse 100, les fils de trame s'étendant sensiblement dans la direction transversale DT. Au niveau de la déliaison 103, les 4 couches de fils de chaîne 101 formant l'ensemble de couches de fils 107 sont liées entre elles par 4 fils de trame T, à T4, de même que les 4 couches de fils de chaîne formant l'ensemble de couches de fils 108 sont liés par 4 fils de trame T5 et Tg. En d'autres termes, le fait que les fils de trame T, à T4 ne s'étendent pas dans les couches de fils 108 et que les fils de trame Ts à Tg ne s'étendent pas dans les couches de fils 107 assure la déliaison 103 qui sépare l'un de l'autre les ensembles de couches de fils de chaîne 107 et 108. [0041] Au niveau de la déliaison 103 de l'exemple de tissage présenté sur la figure 3, les fils de trame T, à T4, d'une part, et les fils de trame Ts à L, d'autre part, sont respectivement disposés de chaque côté de la déliaison 103, les fils de trame T, à T4 liant les quatre premières couches de fils de chaîne formant l'ensemble de couches de fils 107 et les fils de trame T5 à n liant les quatre dernières couches de fils de chaîne formant l'ensemble de couches de fils 108. Dans l'exemple décrit ici, les fils de trame T, et d'une part, et les fils de trame T, et n, d'autre part, sont sortis en amont du bord arrière 100b afin de gérer la réduction d'épaisseur dans cette partie du profil aérodynamique. [0042] Toujours dans l'exemple de tissage présenté sur la figure 3, la déliaison 103 s'étend jusqu'au bord arrière 100b de l'ébauche fibreuse destiné à former le bord de fuite l lb de l'aube 10 (figure 1). La déliaison débouche ici à l'extérieur de l'ébauche de profil aérodynamique 1 1 1 au niveau du bord arrière 100b dans lequel elle forme une ouverture 109 pour l'introduction d'une pièce de conformation comme décrit ci-après. Selon une variante de réalisation, la déliaison 103 peut déboucher au niveau du bord 8 avant 100a de l'ébauche fibreuse 100 destiné à former le bord d'attaque 11 a de l'aube 10. [0043] Selon une variante de réalisation illustrée en figure 4 (coupe IV-Iv sur la figure 2), une première partie de fils des couches de fils de trame croise une deuxième partie de fils des couches de fils de trame dans une zone de l'ébauche de profil aérodynamique 111 de l'ébauche fibreuse située au voisinage de la zone de déliaison 104 suivant la direction transversale DT, les fils de la première partie de fils de trame 102 s'étendant d'un côté de la déliaison 103 suivant la direction transversale DT tandis que les fils de la deuxième partie de fils de la pluralité de couches de fils de trame 102 s'étendent de l'autre côté de la déliaison 103 suivant la direction transversale DT. Plus précisément, un ou plusieurs fils de trame 102 liant des couches de fils de chaîne formant l'ensemble de couches de fils 107 dans la zone de liaison 105 sont utilisés pour lier des couches de fils de chaîne formant l'ensemble de couches de fils 108 dans la zone de liaison 105 et inversement. Dans l'exemple illustré sur la figure 4, les fils de trame T3 et T4, liant des couches de fils de chaîne 101 de l'ensemble de couches de fils 107 dans la zone de liaison 105 sont déviés au début ou en amont de la déliaison 103 suivant la direction transversale DT pour lier des couches de fils de chaîne 101 de l'ensemble de couches de fils 108. De même, les fils de trame Ts et 1-8, liant des couches de fils de chaîne 101 de l'ensemble de couches de fils 108 dans la zone de liaison 105 sont déviés au début ou en amont de la déliaison 103 suivant la direction transversale DT pour lier des couches de fils de chaîne 101 de l'ensemble de couches de fils 107. Le croisement des fils de trame L. et T4 et des fils de trame T5 et T6 en amont de la déliaison 103 suivant la direction transversale DT permet d'améliorer la tenue de l'ébauche fibreuse dans la zone de déliaison. [0044] Dans l'exemple de tissage présenté sur la figure 4, la déliaison 103 s'étend jusqu'au bord arrière 100b de l'ébauche fibreuse destiné à former le bord de fuite ilb de l'aube 10 (figure 1). La déliaison débouche ici à l'extérieur de l'ébauche de profil aérodynamique 111 au niveau du bord arrière 100b dans lequel elle forme une ouverture 109 pour l'introduction d'une pièce de conformation comme décrit ci-après. Selon une variante de réalisation, la déliaison 103 peut déboucher au niveau du bord avant 100a de l'ébauche fibreuse 100 destiné à former le bord d'attaque l la de l'aube 10. [0045] La figure 5 illustre une vue partielle agrandie d'une autre variante de tissage suivant un plan en coupe chaîne dans une partie de l'ébauche 100 comportant la déliaison 103. Dans cette variante, la zone de déliaison 103 débouche sur la face 111e de l'ébauche de profil aérodynamique 111 destinée à former la face extrados Ile de l'aube 10. Dans cet exemple de variante, l'ébauche 100 comprend 8 couches de fils de chaîne 101 s'étendant sensiblement dans la direction longitudinale DL. Sur la figure 5, les 8 couches de fils de chaîne sont liées par des fils de trame TI à T8 dans les zones de 9 liaison 105 de l'ébauche fibreuse 100, les fils de trame s'étendant sensiblement dans la direction transversale DT. Au début de la déliaison 103, les 4 couches de fils de chaîne 101 formant l'ensemble de couches de fils 107 sont liées entre elles par 4 fils de trame T, à Ti, de même que les 4 couches de fils de chaîne formant l'ensemble de couches de fils 108 sont liés par 4 fils de trame T5 et T8, les fils de trame TI à Ti, d'une part, et les fils de trame T, à T8, d'autre part, étant respectivement disposés de chaque côté de la déliaison 103. [0046] Afin de faire déboucher la déliaison 103 sur la face 111e de l'ébauche de profil aéro- dynamique 111, les fils de trame T1 à Ti sont progressivement sortis de l'ébauche pour former une ouverture 109 puis des fils de trame T1, à T4, sont progressivement réintroduis dans l'ébauche pour réaliser la fin de la déliaison 103 et la deuxième zone de liaison 105 qui s'étend vers le bord arrière 100b. On forme ainsi une ouverture 109 permettant l'introduction d'un élément de conformation dans le logement formé par la déliaison 103 à l'intérieur de l'ébauche de profil aérodynamique. Les mêmes sorties de fils de trame comme décrites précédemment peuvent être réalisées avec les fils de trame Ts et T8 tout en réintroduisant des fils de trame similaire après l'ouverture afin de faire déboucher la déliaison 103 sur la face 111f de l'ébauche de profil aérodynamique destinée à former la face intrados 11f de l'aube 10. [0047] Concernant les fils de chaine 101 dans l'ébauche fibreuse 100, ceux-ci peuvent, suivant un aspect de l'invention, suivre le même trajet depuis la portion renflée 112 jusqu'à la partie supérieure 100d en passant de chaque côté de la déliaison 103 comme représenté sur la figure 6 pour les fils de chaine CI à C8 (coupe VI-VI sur la figure 2). [0048] Suivant un autre aspect de l'invention illustré sur la figure 7 (coupe VII-VII sur la figure 2), une première partie de fils des couches de fils de chaine 101, ici les fils C., et C4, croise une deuxième partie de fils des couches de fils de chaine 101, ici les fils C., et C6, dans une zone de l'ébauche fibreuse 100 située au début ou en amont de la zone de déliaison 104 suivant la direction longitudinale DL, les fils C., et C4 de la première partie de fils des couches de fils de chaine s'étendant d'un côté de la zone de déliaison 104 suivant la direction longitudinale DL tandis que les fils C5 et C6 de la deuxième partie de fils des couches de fils de chaine s'étendent de l'autre côté de la zone de déliaison 104 suivant la direction longitudinale DL. Ensuite, les fils C., et C4 croisent de nouveau les fils Cs et C6 dans une zone de l'ébauche fibreuse 100 située à la fin ou en aval de la zone de déliaison 104 suivant la direction longitudinale DL. Le croisement des fils de chaine C3 et C4 et des fils de chaine C5 et C6 en amont et/ou en aval de la zone de déliaison 104 suivant la direction longitudinale DL permet d'améliorer la tenue de l'ébauche fibreuse dans la zone de déliaison. Selon une variante de réalisation, une partie des fils de chaine peuvent se croiser seulement en amont ou en aval de la zone de déliaison 104 suivant la direction longitudinale DL. [0049] Dans l'exemple décrit ici, la déliaison 103 est réalisée entre deux colonnes adjacentes de fils de trame. Sur toutes les colonnes de fils de trame, la déliaison est également réalisée le long de deux colonnes adjacentes de fils de chaine. Toutefois, en fonction de la forme de la zone de déliaison que l'on souhaite obtenir, la déliaison selon l'invention peut être évolutive. Dans ce cas, la déliaison peut être réalisée entre des colonnes de fils de trame différentes suivant la direction transversale DT et/ou la direction longitudinale DL. [0050] Selon encore une variante de réalisation, la déliaison peut déboucher au niveau de la partie supérieure 100d de l'ébauche de profil aérodynamique 111 destinée à former le bord supérieur lld de l'aube 10. Dans ce cas, la déliaison, comme par exemple la déliaison illustrée sur la figure 6, est prolongée jusqu'à la partie supérieure 110d suivant la direction longitudinale DL. [0051] Une fois l'ébauche de structure fibreuse 100 tissée on procède à la découpe des fils flottés présents à l'extérieur de la masse tissée (phase dite de « trimming »). Ensuite, le contour de la préforme à plat est découpé, par exemple au jet d'eau. [0052] On obtient alors, comme illustrée sur la figure 8, une structure fibreuse 200 tissée en une seule pièce et ayant un profil aérodynamique 211 et une portion renflée 212, le profil aérodynamique 211 s'étendant dans la direction longitudinale DL entre une extrémité inférieure 211c et une extrémité supérieure 211d et dans la direction transversale DT entre un bord avant ou portion de bord d'attaque 211 a et un bord arrière ou portion de bord de fuite 21 lb destinés à former respectivement les bords d'attaque et de fuite de l'aube. Le profil aérodynamique 211 comporte deux faces 211e et 211f destinées à former respectivement les faces extrados et intrados de l'aube. La structure fibreuse 200 comporte la déliaison 103 s'étendant entre les bords avant et arrière 21 la et 211d du profil aérodynamique 211 suivant la direction transversale DT et entre les extrémités inférieure et supérieure 211c et 211d du profil aérodynamique 211 suivant la direction longitudinale DL. La portion renflée 212 située à l'extérieur du profil aérodynamique est destinée à former le pied 12 de l'aube 10. [0053] La déliaison 103 délimite à l'intérieur du profil aérodynamique 211 un logement interne 206 accessible via l'ouverture 109 présente du côté du bord arrière ou portion de bord de fuite 211b. Sur la figure 8, la conformation de la structure fibreuse 200 en une préforme d'aube, est réalisée en introduisant dans le logement interne 206 la pièce de conformation 50 via l'ouverture 109. L'ouverture 109 ne s'étend pas nécessairement sur toute la longueur de la déliaison comme dans l'exemple décrit ici où la taille de l'ouverture 109 a été optimisée en ce qu'elle s'étend suivant la direction longitudinale DL sur une longueur minimale L109 permettant l'introduction de la pièce de conformation 50 dans le logement 206 par sa plus petite dimension ou par déformation de celle-ci, l'opérateur utilisant des outillages adaptées pour la mise en place de la 11 pièce de conformation dans le logement. [0054] Une fois la pièce de conformation 50 introduite et positionnée dans le logement 206, on procède à la densification de la préforme fibreuse d'aube. L'ouverture 109 peut être refermée par couture avant la densification. [0055] La densification de la préforme fibreuse consiste à combler la porosité de la préforme, dans tout ou partie du volume de celle-ci, par le matériau constitutif de la matrice. [0056] La matrice du matériau composite peut être obtenue de façon connue en soi suivant le procédé par voie liquide. [0057] Le procédé par voie liquide consiste à imprégner la préforme par une composition liquide contenant un précurseur organique du matériau de la matrice. Le précurseur organique se présente habituellement sous forme d'un polymère, tel qu'une résine, éventuellement dilué dans un solvant. La préforme est placée dans un moule pouvant être fermé de manière étanche avec un logement ayant la forme de la pièce finale moulée et pouvant notamment présenter une forme vrillée correspondant à la forme définitive de la pale. Ensuite, on referme le moule et on injecte le précurseur liquide de matrice (par exemple une résine) dans tout le logement pour imprégner toute la partie fibreuse de la préforme. [0058] La transformation du précurseur en matrice organique, à savoir sa polymérisation, est réalisée par traitement thermique, généralement par chauffage du moule, après élimination du solvant éventuel et réticulation du polymère, la préforme étant toujours maintenue dans le moule ayant une forme correspondant à celle de l'aube. La matrice organique peut être notamment obtenue à partir de résines époxydes, telle que la résine époxyde à hautes performances vendue sous la référence PR 520 par la société CYTEC, ou de précurseurs liquides de matrices carbone ou céramique. [0059] Dans le cas de la formation d'une matrice carbone ou céramique, le traitement thermique consiste à pyrolyser le précurseur organique pour transformer la matrice organique en une matrice carbone ou céramique selon le précurseur utilisé et les conditions de pyrolyse. A titre d'exemple, des précurseurs liquides de carbone peuvent être des résines à taux de coke relativement élevé, telles que des résines phénoliques, tandis que des précurseurs liquides de céramique, notamment de SiC, peuvent être des résines de type polycarbosilane (PCS) ou polytitanocarbosilane (PTCS) ou polysilazane (PSZ). Plusieurs cycles consécutifs, depuis l'imprégnation jusqu'au traitement thermique, peuvent être réalisés pour parvenir au degré de densification souhaité. [0060] Selon un aspect de l'invention, la densification de la préforme fibreuse peut être réalisée par le procédé bien connu de moulage par transfert dit RTM ("Resin Transfert Moulding"). Conformément au procédé RTM, on place la préforme fibreuse dans un moule présentant la forme extérieure de la pale. Une résine thermodurcissable est 12 injectée dans l'espace interne délimité entre la pièce en matériau rigide et le moule et qui comprend la préforme fibreuse. Un gradient de pression est généralement établi dans cet espace interne entre l'endroit où est injecté la résine et les orifices d'évacuation de cette dernière afin de contrôler et d'optimiser l'imprégnation de la préforme par la résine. [0061] La résine utilisée peut être, par exemple, une résine époxyde. Les résines adaptées pour les procédés RTM sont bien connues. Elles présentent de préférence une faible viscosité pour faciliter leur injection dans les fibres. Le choix de la classe de température et/ou la nature chimique de la résine est déterminé en fonction des sollicitations thermomécaniques auxquelles doit être soumise la pièce. Une fois la résine injectée dans tout le renfort, on procède à sa polymérisation par traitement thermique conformément au procédé RTM. [0062] Après l'injection et la polymérisation, la pièce est démoulée. Au final, la pièce est détourée pour enlever l'excès de résine et les chanfreins sont usinés. Aucun autre usinage n'est nécessaire puisque, la pièce étant moulée, elle respecte les cotes exigées. On obtient alors une aube en matériau composite 10 telle que représentée sur la figure 1. [0063] Le matériau rigide alvéolé utilisé pour réaliser la pièce de conformation 50 est de préférence un matériau à alvéoles fermées de manière à empêcher la pénétration de la résine dans celui-ci et conserver, ainsi, sa faible densité après densification de la préforme fibreuse. 13 [Revendication 1] [Revendication 2] [Revendication 3]